FR 2698289 A1 19940527 FR 9213947 A 19921120 La présente invention concerne le domaine des matières plastiques chargées à capacités d'absorption d'humidité élevées, susceptibles de constituer des structures solides, substantiellement continues, de formes variées telles que plaques ou cylindres creux, aux températures ambiantes, et pouvant être transformées notamment par injection, thermoformage, soufflage. Des matières présentant ces caractéristiques peuvent être recherchées dans de nombreuses applications: conditionnement de produits sensibles à l'humidité, notamment de produits pharmaceutiques ou alimentaires, technologie des semi-conducteurs, et en général toutes applications mettant en oeuvre des espaces confinés dans lesquels un faible taux d'hygrométrie est requis pendant une durée courte à moyenne. A cette f in, il est connu de mettre en oeuvre, des structures composites constituées successivement, de l'intérieur vers l'extérieur, 1) d'une couche poreuse laissant passer l'humidité, 2 > d'une couche absorbant l'humidité, et 3) d'une couche étanche. Cependant, la réalisation de ces composites multicouches met en oeuvre des procédés et des dispositifs complexes, que la présente invention permet de simplifier au moyen de matières plastiques susceptibles de remplacer, en une seule couche, les couches 1) et 2) précédemment citées. A cet effet, la présente invention a pour objet des compositions de matières plastiques déshydratantes à capacités d'absorption d'humidité élevées, contenant à 80 % en poids d'un ou de plusieurs polymères compatibles thermoplastiques ou thermodurcissables, à 50 % en poids d'un ou plusieurs agents de déshydratation, 2 à 8 % en poids d'un ou plusieurs élastomères, et 1 à 4 % en poids de fibres synthétiques et/ou végétales et/ou animales de longueurs comprises entre 0,5 et 4 mm. A efficacité équivalente, les compositions selon l'invention permettent de s'affranchir des difficultés d'assemblage de la couche poreuse et de la couche absorbante d'humidité mentionnées ci-dessus. Bien que tous polymères thermoplastiques ou thermodurcissables puissent être mis en oeuvre dans le cadre de l'invention, on préfère particulièrement les polystyrènes, les polyoléfines (polyéthylène, polypropylène), les polyamides, le polychlorure de vinyle, seuls ou associés, ou les polyesters insaturés, les résines phénoliques, les bakélites, les polyuréthanes, seuls ou associés. Les agents de déshydratation préférés sont les gels de silice et les tamis moléculaires. Au contraire, aucun élastomère particulier n'est préféré On pourra ainsi utiliser des caoutchoucs styrène-butadiène (SBR), des copolymères styrène- éthylène-butadiène-styrène , des butylcaoutchoucs, des caoutchoucs d'éthylène-propylène (EPR), des caoutchoucs éthylène-propylène-diène (EPDX), des copolymères éthylène-acétate de vinyle (EVA), éthylène- acrylate ou acrylonitrile-butadiène, des polynorbornènes, ou encore des polyisoprènes, polychloroprènes ou polybutadiènes. A titre d'exemple de fibres, on citera les fibres acryliques, polyesters, polyamides (synthétiques), ou naturelles, animales telles que la laine ou la soie, ou végétales telles que le coton ou le lin. Les compositions selon l'invention contiennent en outre, le cas échéant, des quantités efficaces de tous additifs minéraux ou organiques usuels dans le domaine des matières plastiques, notamment de plastifiants, stabilisants, colorants et pigments. Un second objet de l'invention consiste en un procédé de préparation de matières plastiques déshydratantes à capacités d'absorption d'humidité élevées, dans lequel on mélange de façon homogène au moins 50 à 80 % en poids d'un ou de plusieurs polymères compatibles thermoplastiques ou thermodurcissables, à 50 % en poids d'un ou plusieurs agents de déshydratation, 2 à 8 % en poids d'un ou plusieurs élastomères, et 1 à 4 % en poids de fibres synthétiques et/ou végétales et/ou animales de longueurs comprises entre 0,5 et 4 mm, puis on transforme la matière obtenue. Dans le cas o le constituant polymère du mélange consiste en un ou plusieurs polymères thermoplastiques, la transformation est avantageusement effectuée par extrusion, de préférence dans une extrudeuse à double vis co-rotative. L' invention a également pour objet les emballages ou contenants dont la surface intérieure est constituée de matières plastiques de compositions selon l'invention. L'exemple suivant illustre l'invention. EXEMPL On effectue six mélanges de compositions consignées dans le tableau 1 ci-dessous, les quantités étant exprimées en pourcentages pondéraux. Composition TABLEAU 1 3 4 PS 65 65 65 65 60 60 SEB 54 4 4 4 4 4 poussière de gel 30 15 15 30 poussière de tamis 30 15 15 tamis moléculaire 30 lithopone t 5 5 fibres de coton 1 1 1 1 1 11 PS: polystyrène SEBS: copolymére blocs styréne-(éthylène-butylène)- styrène linéaire poussière de gel: gel de silice en poudre fine (poussière de) tamis: tamis moléculaire (particules de dimensions n'excédant pas 0,2/10 ème de mm) fibres de coton: longueurs maximales de 2 mm. Une plaque de 3 mm d'épaisseur est réalisée avec la composition n 6 du tableau 1, puis abandonnée en atmosphère à 80 % d'humidité résiduelle, pendant une durée d, en fonction de laquelle on mesure la reprise d'humidité TABLEAU 2 d reprise d'humidite (%) 24 h 1,65 48 h 2,45 J 3,75 7 j 4,30 9 j 4,75 Les compositions selon l'invention sont remarquables pour leurs capacités d'absorption élevées vis-à-vis de l'humidité, mais aussi d'une manière plus inattendue, des odeurs. REVENDICATIONS 1. Compositions de matières plastiques déshydratantes à capacités d'absorption d'humidité élevées, caractérisées en ce qu'elles contiennent: A) 50 à 80 % en poids d'un ou de plusieurs polymères compatibles thermoplastiques ou thermodurcissables, B) 20 à 50 % en poids d'un ou plusieurs agents de déshydratation, C> 2 à 8 % en poids d'un ou plusieurs élastomères, et D) 1 à 4 % en poids de fibres synthétiques et/ou végétales et/ou animales de longueurs comprises entre 0,5 et 4 mm. 2. Compositions selon la revendication 1, caractérisées en ce que leurs constituants polymères A) consistent en polystyrènes et/ou polyoléfines et/ou polyamides et/ou polychlorures de vinyle. 3. Compositions selon la revendication 1, caractérisées en ce que leurs constituants polymères A) consistent en polyesters insaturés et/ou résines phénoliques et/ou bakélites et/ou polyuréthanes. 4 Compositions selon l'une quelconque des revendications 1 à 3, csaractérisées en ce que les agents de déshydratation B) consistent en gels de silice et/ou tamis moléculaires. 5. Compositions selon l'une quelconque des revendications précédentes, caractérisées en ce que les fibres D) consistent en fibres acryliques et/ou polyesters et/ou laine et/ou soie et/ou coton et/ou lin. 6. Procédé de préparation de matières plastiques déshydratantes à capacités d'absorption d'humidité élevées, caractérisé en ce qu'on réalise dans un premier temps un mélange homogène comprenant A) 50 à 80 % en poids d'un ou de plusieurs polymères compatibles thermoplastiques ou thermodurcissables, B) 20 à 50 % en poids d'un ou plusieurs agents de déshydratation, C) 2 à 8 % en poids d'un ou plusieurs élastomères, et D> 1 à 4 % en poids de fibres synthétiques et/ou végétales et/ou animales de longueurs comprises entre 0,5 et 4 mm, puis on transforme la matière obtenue. 7. Procédé selon la revendication 6, caractérisé en ce que les constituants polymères A) consistent en un ou plusieurs polymères thermoplastiques, et en ce que la transformation de la matière est effectuée par extrusion. 8. Procédé selon la revendication 7, caractérisé en ce qu'on effectue l'extrusion au moyen d'une extrudeuse à double vis co-rotative. 9. Emballage ou contenant dont la surface intérieure est constituée de matières plastiques de compositions selon la revendication 1.